(57)【要約】【課題】  耐硫化性に優れ、製品コストを安価にできる液面検出装置を提供する。【解決手段】  液面の変位に連動する摺動接点２と、この摺動接点２が摺動する電極部３を施した絶縁基板４を有する液面検出装置１において、摺動接点２をパラジウムとニッケルとの合金としたものである。【選択図】  図２
2013170911.tif 000002
【特許請求の範囲】
【請求項１】
液面の変位に連動する摺動接点と、この摺動接点が摺動する電極部を施した絶縁基板を有する液面検出装置において、前記摺動接点をパラジウムとニッケルとの合金としたことを特徴とする液面検出装置。
【請求項２】
前記電極部は、銀とパラジウムからなる層の上に金とパラジウムと白金及び銀からなる層を設けたことを特徴とする請求項１に記載の液面検出装置。
【請求項３】
前記金とパラジウムと白金及び銀からなる層の面積は、前記銀とパラジウムからなる層の面積より小さく形成したことを特徴とする請求項２に記載の液面検出装置。
【請求項４】
前記摺動接点のパラジウムとニッケルの重量比はニッケルを２０重量％以下としたことを特徴とする請求項１に記載の液面検出装置。
【請求項５】
前記摺動接点のパラジウムとニッケルの重量比はパラジウムを８０重量％、ニッケルを２０重量％としたことを特徴とする請求項４に記載の液面検出装置。
【発明の詳細な説明】
【技術分野】
【０００１】
本発明は、自動車の燃料タンク内の燃料の液面を検出する液面検出装置に関するものである。
【背景技術】
【０００２】
従来の液面検出装置は、例えば、特許文献１に開示されるものがある。この液面検出装置は、抵抗層から延出する複数条の電極の各表面に摺接する摺動子の接点が、９９重量％の金成分と１重量％のコバルト成分との合金材料により形成されるものであり、複数条の電極やこれら各電極の表面に沿い摺動する摺動子の接点がこれら相互間の摺動で摩耗することをも考慮して、各電極及び摺動子の接点の一方を、耐硫化性に優れる金成分と耐摩耗性金属成分とからなる合金材料により形成するものである。
【先行技術文献】
【特許文献】
【０００３】
【特許文献１】特開２００２−２０２１７９号公報
【発明の概要】
【発明が解決しようとする課題】
【０００４】
しかしながら、特許文献１に記載の液面検出装置は、金合金接点が高価であるため、製品コストが高いといった問題点があった。
【０００５】
そこで本発明は、前記問題点を解消し、耐硫化性に優れ、製品コストを安価にできる液面検出装置を提供することを目的とするものである。
【課題を解決するための手段】
【０００６】
本発明の液面検出装置は、液面の変位に連動する摺動接点と、この摺動接点が摺動する電極部を施した絶縁基板を有する液面検出装置において、前記摺動接点をパラジウムとニッケルとの合金としたものである。
【０００７】
また、前記電極部は、銀とパラジウムからなる層の上に金とパラジウムと白金及び銀からなる層を設けたものである。
【０００８】
また、前記金とパラジウムと白金及び銀からなる層の面積は、前記銀とパラジウムからなる層の面積より小さく形成したものである。
【０００９】
また、前記摺動接点のパラジウムとニッケルの重量比はニッケルを２０重量％以下としたものである。
【００１０】
また、前記摺動接点のパラジウムとニッケルの重量比はパラジウムを８０重量％、ニッケルを２０重量％としたものである。
【発明の効果】
【００１１】
本発明は、耐硫化性に優れ、製品コストを安価にできる液面検出装置を提供することができる。
【図面の簡単な説明】
【００１２】
【図１】本発明の第１実施形態の液面検出装置の要部正面図。
【図２】同実施形態の要部断面図。
【図３】同実施形態の耐硫化性能の比較図。
【発明を実施するための形態】
【００１３】
以下、添付図面を用いて本発明の第１実施形態を説明する。
【００１４】
本発明の液面検出装置１は、図示しない燃料タンク内に収納されている。
【００１５】
液面検出装置１は、摺動接点２と、電極部（導体パターン）３を備えた絶縁基板４と、摺動接点２を保持する摺動板５とを備えている。なお、６は、抵抗体である。
【００１６】
摺動接点２は、前記燃料タンク内の燃料の液面に追従して動作する図示しないフロートの動きに連動するものであり、パラジウム（Ｐｄ）とニッケル（Ｎｉ）との合金からなるものである。摺動接点２の形状は、ほぼ直方体であり、接点部２ａと座部２ｂとからなり、接点部２ａの断面形状は、摺動接点２の長手方向と、長手方向に対して垂直方向の横手方向の断面形状は、緩い曲線形状であり、座部２ｂは、摺動接点２を摺動板５に溶接し、固定する部分である。なお、本実施形態では、接点部２ａと座部２ｂとは、同一材料によって形成されているが、座部２ｂは、電極部３とは接触しないので、例えば、銅ニッケル合金などの安価な材料で形成しても良い。
【００１７】
摺動接点２のパラジウムとニッケルの重量比は、ニッケルを２０重量％以下としたものが好ましく、本実施形態では、パラジウムが８０重量％、ニッケルが２０重量％である。
【００１８】
電極部（導体パターン）３は、所定の幅を有する帯状の複数の電極からなり、摺動接点２が摺動するものである。電極部３は、下地層３ａとコート層３ｂの二層からなる。下地層３ａは、銀（Ａｇ）とパラジウム（Ｐｄ）からなる層であり、コート層３ｂは、金（Ａｕ）とパラジウム（Ｐｄ）と白金（Ｐｔ）及び銀（Ａｇ）からなる層である。コート層３ｂの金（Ａｕ）とパラジウム（Ｐｄ）と白金（Ｐｔ）との比率は、６：１：２であり、銀（Ａｇ）の構成比率は、全体の３０重量％である。下地層３ａを印刷、焼成後、コート層３ｂを印刷・焼成して形成する。コート層３ｂを設けたことによって、より耐硫化性が良好となる。
【００１９】
また、コート層３ｂは、摺動接点２が摺動する部分に対応するように設けてあり、コート層３ｂの面積は、下地層３ａの面積より小さく形成してある。このように構成したことによって、耐硫化性を確保しながら、製品コストを安価にすることができる。
【００２０】
絶縁基板４は、例えばアルミナ材からなり、図示しない液面検出装置１の本体フレームに固定される。この絶縁基板４には、前述した電極部３と抵抗体６が、設けられている。
【００２１】
摺動板５は、例えば洋白材からなり、前記フロートに連動するものである。本実施形態では、摺動板５は、図示しない回転軸を中心に、前記フロートの動きに連動して円弧状に可動する。
【００２２】
抵抗体６は、複数の電極部３（下地層３ａ）に重なるように酸化ルテニウム材を扇形、すなわち曲がった帯状に印刷・焼成により形成されている。
【００２３】
以上の構成によって、液面検出装置１が構成されている。次に、本発明の摺動接点２と電極部３との各々組合せにおける耐硫化性能について、図３を用いて説明する。
【００２４】
硫黄濃度１００重量 ppmに調合されたレギュラーガソリン中において、摺動接点２を、コート層３ｂを施した電極部３上を摺動（往復回数１万回）させた時の発生硫化ノイズ（抵抗値上昇に伴う電圧上昇）を評価した結果である。なお、比較例として、コート層３ｂの金（Ａｕ）とパラジウム（Ｐｄ）と白金（Ｐｔ）との比率を、６：１：２とし、銀（Ａｇ）の構成比率の異なる比較例１、２を用意し、評価した。
【００２５】
本実施形態では、コート層３ｂの金属の比率は、銀（Ａｇ）が３０重量％であり、残りの７０重量％において、金（Ａｕ）とパラジウム（Ｐｄ）と白金（Ｐｔ）との比率が、６：１：２としたものである。
【００２６】
比較例１では、コート層３ｂの金属の比率は、銀（Ａｇ）が４０重量％であり、残りの６０重量％において、金（Ａｕ）とパラジウム（Ｐｄ）と白金（Ｐｔ）との比率が、６：１：２としたものである。
【００２７】
比較例２では、コート層３ｂの金属の比率は、銀（Ａｇ）が５０重量％であり、残りの５０重量％において、金（Ａｕ）とパラジウム（Ｐｄ）と白金（Ｐｔ）との比率が、６：１：２としたものである。
【００２８】
評価結果は、本実施形態では、硫化に伴う電圧の上昇が、０．０５Ｖ以下であり、耐硫化性が優れている。比較例１では、硫化に伴う電圧の上昇が、０．２Ｖ未満であり、耐硫化性が不安定である。比較例２では、硫化に伴う電圧の上昇が、０．２Ｖ以上であり、耐硫化性が劣っている。
【００２９】
以上の構成によって、高価な金を用いず、耐硫化性に優れ、製品コストを安価にできる。
【産業上の利用可能性】
【００３０】
本発明は、タンク内の各種液体の液面を検出する液面検出装置に利用可能である。
【符号の説明】
【００３１】
１      液面検出装置
２      摺動接点
２ａ    接点部
２ｂ    座部
３      電極部
３ａ    下地層
３ｂ    コート層
４      絶縁基板
５      摺動板
６      抵抗体
【図１】
2013170911.tif 000003
【図２】
2013170911.tif 000004
【図３】
2013170911.tif 000005